(57)【要約】      （修正有）【課題】誰でも容易に施工が行え、下地を損なうことなく繰返し貼り付け及び再剥離ができ、更には下地の種類に拘らず、例えば既存の壁紙上であっても綺麗に貼り付けることが可能な壁紙の提供。【解決手段】フリース紙を基材１とし、該基材の一方の表面に粘着層又は吸着層２を設け、前記基材における他方の表面に装飾層Ａ１を設ける壁紙１０であり、前記壁紙の剥離強度が０．１〜１．０ｋｇ／３ｃｍである簡易施工壁紙。さらに、前記基材の重量が６０〜１８０ｇ／ｍ２で、引張強度が３ｋｇｆ／１．５ｃｍ以上であり、水中伸度が１％以下であることが望ましい。【選択図】図１
2016069854.tif 000002
【特許請求の範囲】
【請求項１】
フリース紙を基材とし、該基材の一方の表面に、粘着層又は吸着層を設け、
前記基材における他方の表面に装飾層を設ける壁紙であり、
前記壁紙の剥離強度が０．１〜１．０ｋｇ／３ｃｍであることを特徴とする簡易施工壁紙。
【請求項２】
前記基材の重量が６０〜１８０ｇ／ｍ２で、引張強度が３ｋｇｆ／１．５ｃｍ以上であり、水中伸度が１％以下であることを特徴とする請求項１に記載の簡易施工壁紙。
【発明の詳細な説明】
【技術分野】
【０００１】
本発明は施工が容易な壁紙に関し、詳しくは、誰でも簡単に貼り付けができ、しかも既存の壁紙の上からも綺麗に貼ることができ、更に状況に応じて剥がすことも可能な壁紙に関する。
【背景技術】
【０００２】
従来、建築物の内壁（壁面）へ壁紙を貼り付ける場合、壁面と壁紙との間に例えば接着剤、粘着剤、あるいは両面粘着テープを介在させて壁面に貼り付け固定する技術が用いられていた。
このような従来方法の場合、施工に相当の熟練と時間を必要とし、また壁面から剥がす際にも労力が必要となり、更に壁紙を剥がした際、壁紙自体が破れたり、壁面を破損する等の問題があった。この為、リフォームといった壁紙等内装の変更は個人で手軽には行えず、使用者の気分や、営業で季節感を出すため等で状況に応じて定期的に内装を変更することが困難であった。
【０００３】
上記問題を解決するため従来から、紙、フィルム、あるいは繊維からなる表層部の裏面に粘弾性を有する微多孔質膜を積層し、垂直止着力を規定した特許文献１や、再剥離接着剤層を介して複数枚の化粧シートを積層させた特許文献２等が存在する。また、施工を容易にするために、縁部に貼り代部が設けられた特許文献３も存在している。
【先行技術文献】
【特許文献】
【０００４】
【特許文献１】特開平４‐２７２３６０号公報
【特許文献２】特開平６‐１５８８１０号公報
【特許文献３】特開２００２‐３０９７４７号公報
【発明の概要】
【発明が解決しようとする課題】
【０００５】
しかしながら特許文献１においても施工時に壁紙と下地との間に空気を挟みこむ空気溜りによる外観不良が生じる等、施工の簡易性において十分な性能を有する物ではなかった。
また、特許文献２に記載の化粧シートは張り替えを容易とするものではなく、最表面の化粧シートを剥がすことで下に積層してある化粧シートを露出させるものであり、容易に新規の内装とすることは可能だが、次に露出させる下の化粧シートが常に状況にあった内装となるとは限らず、また、該化粧シート自体の施工において容易性が解決しているものではなかった。
更に、特許文献３に記載の壁紙においても、貼り代に沿って貼り付けるため、貼り合せる壁紙と壁紙間の境目が必然的に多くなり、外観を損なうものであるうえ、壁紙を状況に応じて変更する上でかえって作業が増える問題があった。
【０００６】
本発明は上記問題点を解決し、誰でも容易に施工が行え、下地を損なうことなく繰返し貼り付け及び再剥離ができ、更には下地の種類に拘らず、例えば既存の壁紙上であっても綺麗に貼り付けることが可能な壁紙を提供することを目的とする。
【課題を解決するための手段】
【０００７】
上記課題を解決するために本発明の壁紙は、
（１）フリース紙を基材とし、該基材の一方の表面に、粘着層又は吸着層を設け、更に粘着層又は吸着層とは反対の表面に装飾層を設ける壁紙であり、前記壁紙の剥離強度が０．１〜１．０ｋｇ／３ｃｍであることを特徴とする簡易施工壁紙。
（２）また、前記フリース紙の重量が６０〜１８０ｇ／ｍ２で、引張強度が３ｋｇｆ／１．５ｃｍ以上であり、水中伸度が１％以下であると好ましい。
【発明の効果】
【０００８】
本発明における壁紙は、貼り付けと剥離が繰返し行えるため、誰にでも簡単に貼ることができ、更に壁紙上から貼り付けることも可能であるため、従来のように張り替え作業において既存の壁紙を剥がす必要も無く、気軽に内装のリフォームが可能となり、例えば季節に応じた店内の模様替えや、住居の模様替え等が容易に行える。
【図面の簡単な説明】
【０００９】
【図１】印刷インクにて装飾層を形成した壁紙の積層状態の例を示す説明図である。
【図２】発泡合成樹脂にて装飾層を形成した壁紙の積層状態の例を示す説明図である。
【図３】発泡合成樹脂にて装飾層を形成した壁紙の積層状態の他の例を示す説明図である。
【図４】発泡合成樹脂及び印刷インクにて装飾層を形成した壁紙の積層状態の例を示す説明図である。
【発明を実施するための形態】
【００１０】
本発明に係る壁紙について、図面を参照しつつ以下に説明する。
【００１１】
本発明の壁紙は、フリース紙１を基材とし、該基材の一方の表面に粘着層又は吸着層２を積層させ、他方の表面に装飾層を形成したものである。
前記本発明の壁紙は、石膏ボードに対する剥離強度が０．１〜  １．０ｋｇ／３ｃｍであり、より好ましくは０．１５〜０．８ｋｇ／３ｃｍである。剥離強度を前記範囲とすることで、繰返し貼り付けと剥離ができ、誰でも容易に施工が可能であり、壁紙の自重による自然剥離が起こらない。また、既存の壁紙上から貼り付けることもでき、剥がす際にも下地を損傷することなく剥離することができる。
尚、前記壁紙の単位面積当たりの重量を２００〜５００ｇ／ｍ２とすると、張り付きがより安定し、取り扱いも容易となるため好ましい。
【００１２】
また、前記壁紙は通気度を３μｍ／（Ｐａ・ｓ）以上とすることが好ましい。
壁紙全体の通気度を３μｍ／（Ｐａ・ｓ）以上とすることで、空気溜りを良好に解消することができ、誰でも容易且つ綺麗に貼り付けすることができる。
【００１３】
ここで、前記フリース紙１とは、ポリエステル等の合成繊維を混抄した合成繊維混抄紙である。
【００１４】
また、前記フリース紙１としては、重量が６０〜１８０ｇ／ｍ２で、ＪＩＳＰ８１１３に基づく引張強度が３ｋｇｆ／１．５ｃｍ以上であることが好ましい。
前記重量が６０ｇ／ｍ２未満であると、製品の下地の隠蔽性が低くなるおそれがあり、引張強度が３ｋｇｆ／１．５ｃｍ未満の場合、壁紙を剥がす際に切れ易くなるおそれがある。
【００１５】
更に、前記フリース紙１は水中伸度が１％以下であることが好ましい。
前記水中伸度が１％を越える場合、壁紙の製造時、詳しくは粘着剤塗布の際等に壁紙に伸びが生じ、乾燥時にシワが生じるおそれがある。
【００１６】
また、前記フリース紙１の通気度を５０〜４００μｍ／（Ｐａ・ｓ）とするとより好ましい。フリース紙１の通気度を前記範囲とすることで、壁紙の通気性を良好に向上させることができ、施工時に浮きやシワ等の発生を良好に抑制することができるため好ましい。
【００１７】
次に本発明における粘着層又は吸着層２は、前記フリース紙１の片面に積層され、その層構造は特に限定されず、均一やドット状、ストライプ状等とすることもできる。
ここで、前記粘着層とは粘着性を有する層であり、アクリル系やウレタン系、ゴム系等からなる粘着剤から形成することができる。
また、前記吸着層において、吸着とは、表面に多数の微細な孔を有し（発泡状態）、対象物に接して圧力を加えることにより孔内部の空気が外部へ押し出され、孔の内部の気圧が外部と比較し低くなり、この結果吸盤効果が生じて対象物へ貼り付くことである。該吸着層は、前記粘着層を発泡させることにより形成することができる。
また、吸着層を用いると、より良好なクッション性が生じ、壁紙等表面に多少の凹凸を有する素材を下地とした場合であっても、該凹凸形状を吸収し、上から貼り付ける本発明の壁紙の意匠性への影響を小さくするため好ましい。
【００１８】
尚、本発明において一般の塩化ビニル壁紙の裏面に粘着層（吸着層）を設け、石膏ボードに貼り付けた際の剥離強度が１．０ｋｇ／３ｃｍ以下のものを弱粘着とし、一方１．０ｋｇ／３ｃｍを超えるものを強粘着とした。
【００１９】
前記粘着層又は吸着層２は前記フリース紙１の片面に乾燥状態における塗布量が３０〜１８０ｇ／ｍ２の範囲で設けることが好ましい。該塗布量が少なすぎる場合、下地との密着性が弱くなるおそれがあり、壁紙自体の自重で下地から自然剥離したり、下地の表面が既存の壁紙等で不陸なとき、貼り付けた際に凹凸形状を緩和できず意匠性を損なうおそれがある。一方、該塗布量が多すぎる場合、下地と壁紙との間に挟まれた空気が抜け難くなり、空気溜り生じるおそれがあることに加え、壁紙自体の重量が増加し、壁紙の自重によって下地から剥離したり、重量があるため取り扱いが困難になるおそれがある。この為、乾燥状態における塗布量を前記範囲とすることで、壁紙を下地へ良好に且つ容易に貼り付けることができ、また施工後に自然に剥離することが無く、更に綺麗に貼り付けることができるため好ましい。
【００２０】
前記粘着層又は吸着層の形成方法としては、樹脂ペーストを塗布するダイレクト印刷法や、離型紙へ塗布してシート状に形成したものを対象へ転写する転写法等、従来公知の方法で形成できる。
【００２１】
次に本発明における装飾層Ａ１，Ａ２，Ａ３，Ａ４は、前記フリース紙１における粘着層又は吸着層２とは反対の面に壁紙へ意匠性を付与するために形成され、印刷インク３及び／又は発泡合成樹脂４，５ａ，５ｂ等から形成することができる。
印刷インクや発泡合成樹脂は従来から用いられているものを使用でき、例えば印刷インクとしては、水性インク等が挙げられ、発泡合成樹脂としては、塩化ビニル系樹脂、オレフィン系樹脂、ウレタン系樹脂等が挙げられる。
【００２２】
前記装飾層は、詳しくは印刷インクによって模様を描く、発泡合成樹脂を柄のように積層することで発泡後に立体的な模様を付与する、発泡合成樹脂の発泡後にエンボス加工を施す、或いは前述した複数の方法を組合せて模様を付与する等、従来公知の方法にて付与できる。
尚、該装飾層のより好ましい形態としては、図１及び図２のように壁紙表面において、フリース紙１が部分的に露出していることが好ましい。より詳しくは、装飾層の形成に印刷インクを用いた場合、装飾層の壁紙表面を占める割合は５〜１００％が好ましく、発泡合成樹脂にて形成した場合は壁紙表面の５〜９０％を占めるようにすることが好ましい。
前記装飾層が壁紙表面を占める割合が５％未満の場合、意匠性を表現することが難しく好ましくない。また、装飾層を発泡合成樹脂にて形成し、且つ９０％を超える場合、壁紙の通気性を損ねるおそれがあり、その結果、施工の際に空気溜りが発生し外観を損ねるおそれがある。
従って、前記条件で装飾層を形成すると、壁紙全体の通気性を損ねることなく、施工時に生じる壁紙と下地との間に溜まった空気を良好に外部へ排出でき、壁紙を誰でも容易且つ綺麗に貼り付けることができる。
【００２３】
前記装飾層の塗工方法としては、従来公知の方法を採用することができ、例えばグラビア印刷、ロータリースクリーン印刷、インクジェットプリント等が挙げられる。
【００２４】
上述する本発明の壁紙の製造方法としては、基材の表面に従来公知の方法を用いて印刷インク及び／又は発泡合成樹脂を塗布・乾燥（必要に応じて発泡）して装飾層を形成した後、前記基材における前記装飾層とは反対の面に、従来公知の方法を用いて粘着剤を塗布・乾燥し粘着層を形成する。或いは必要に応じて該粘着層を発泡して吸着層を形成するといった方法で製造することができる。
【実施例】
【００２５】
次に、本発明における壁紙を表に示す実施例及び比較例により説明するが、これら実施例は本発明を何ら限定するものではない。
【００２６】
実施例及び比較例では、以下の内容を検討した。
［剥離強度］
幅３ｃｍ、剥離長さ１５ｃｍの試験片を、石膏ボードへ貼り、（Ｉ）１時間後、及び（ＩＩ）３週間後にそれぞれＰｕｓｈＰｕｌｌ計（株式会社コラム製作所製Ｓ−１Ｋ型）のＰｕｌｌモードで測定した。
［通気度］
ＪＩＳ  Ｐ  ８１１７（２００９）（試験機：Ｂ型）に基づいて測定した。
［施工性］（貼り直し性）
製造した壁紙を石膏ボードに貼り付け、施工一時間後に剥がし、再度貼り付け、その様子を観察し、以下の基準で判断した。
○：容易に、且つ浮きやシワの発生がなく、綺麗に貼り直しができた。
△：貼り直しは可能だが、端部に浮き及び／又はシワが多少生じた。
×：剥がす際に壁紙に伸び又は層間剥離が生じ、綺麗に貼り直せなかった。又は下地が損傷した。
［施工性］（外観）
製造した壁紙を石膏ボードに貼り付け、１週間後の状態を確認し、以下の基準で判断した。
○：空気溜りやシワが無く、綺麗な状態だった。
△：多少浮き／又はシワが生じたが、該箇所を軽く押すと綺麗になった。
×：浮き及び／又はシワが生じ、それらを修正できなかった。
［剥離後の状態］
製造した壁紙を石膏ボード又は一般塩化ビニルクロス上に貼り付け、３０日後に剥離し、下地への影響を観察し、以下の基準で判断した。
○：影響はなかった。
×：下地又は壁紙自体が損傷した。
［不陸面へ施工時の意匠性］
製造した壁紙を一般ビニルクロス上に貼り付け、外観を観察し、以下の基準で判断した。
○：一般塩化ビニルクロスの凹凸形状の影響は無く、壁紙自体の意匠性を発揮していた。
△：一般塩化ビニルクロスの凹凸形状が僅かに壁紙表面に現れたが、壁紙自体の意匠性は損なわれず、使用に問題は無かった。
×：一般塩化ビニルクロスの凹凸形状が壁紙表面に顕著に現れ、壁紙自体の意匠性を損ねた。
【００２７】
使用素材
［基材］
Ａ：重量が１４７ｇ／ｍ２、引張強度が５．４ｋｇｆ／１．５ｃｍ、水中伸度が０％、通気度が３３８μｍ／（Ｐａ・ｓ）のフリース紙
Ｂ：密度が８５ｇ／ｍ２、引張強度が７．３ｋｇｆ／１．５ｃｍ、水中伸度が０．６％、通気度が６７．７μｍ／（Ｐａ・ｓ）のフリース紙
Ｃ：密度が７５ｇ／ｍ２、引張強度が２．９ｋｇｆ／１．５ｃｍ、水中伸度が１．７％、通気度が１５．７μｍ／（Ｐａ・ｓ）のパルプ紙
［粘着層又は吸着層］
ａ：アクリル系粘着剤からなり、０．５ｋｇ／３ｃｍの剥離強度を有する吸着層
ｂ：アクリル系粘着剤からなり、０．５ｋｇ／３ｃｍの剥離強度を有する粘着層
ｃ：アクリル系粘着剤からなり、１．４ｋｇ／３ｃｍの剥離強度を有する粘着層
［装飾層］
α：水性インクからなる印刷インク
β：塩化ビニル樹脂からなる発泡合成樹脂
【００２８】
＜実施例１＞
表１に示すように、基材としてフリース紙Ａを使用し、該基材表面に装飾層を印刷インクαにて形成し、裏面に吸着層ａを塗布・発泡して形成した。
【００２９】
＜実施例２＞
基材としてフリース紙Ｂを使用し、該基材表面に塩化ビニル樹脂を全面塗布し、更に塩化ビニル樹脂で模様を形成するように塗布する。その後、加熱・発泡させ、発泡合成樹脂層及び装飾層を形成し、裏面に吸着層ａを塗布・発泡して形成した。
【００３０】
＜実施例３＞
装飾層を形成するために、塩化ビニル樹脂からなる発泡合成樹脂βを用いたこと以外実施例１と同様の方法で製造した。
【００３１】
＜実施例４＞
粘着層又は吸着層として、粘着層ｂを用いたこと以外は実施例１と同様の方法で製造した。
【００３２】
＜比較例１＞
基材としてパルプ紙を使用した以外実施例３と同様の方法で製造した。
＜比較例２＞
粘着層又は吸着層として、粘着層ｃを用いたこと以外実施例１と同様の方法で製造した。
【００３３】
【表１】
2016069854.tif 000003
【００３４】
表１の結果から、実施例１〜実施例４の簡易施工壁紙は粘着剤を塗布した際に伸びが生じ難く、シワのない綺麗な壁紙を製造できた。
また、実施例１における壁紙は、通気度も良好なため、施工性において、容易且つ綺麗に貼り直しができ、施工に関しても、従来の石膏ボード上のみならず、既存の壁紙上へ施工しても良好且つ容易に貼ることができ、また、これら下地を傷つけることなく再剥離して貼り直すことができる。
【００３５】
比較例１は基材としてパルプ紙を使用したため、壁紙製造において粘着層を設けるために粘着剤を塗布した段階で基材に伸びが生じ、乾燥・発泡工程においてシワが生じ易いものだった。また、石膏ボードや一般塩化ビニルクロス上に貼り付け３０日後に剥離した際には、パルプ紙が層間剥離してしまい、貼り直しが困難であった。
【００３６】
比較例２は粘着層を形成するために強粘着性の粘着剤を用いたが、その結果、容易に再剥離することができず、無理に剥がせば壁紙自体が破れたり、下地を損傷してしまうものだった。
【産業上の利用可能性】
【００３７】
本発明における壁紙は、上記の通り既存の壁紙上であっても容易且つ綺麗に貼り付けることができ、しかも時間が経過した後でも、下地を傷つけることなく剥離することができる為、個人の好みや季節等の状況に応じて模様替えを容易に行える簡易施工壁紙として使用できる。
【符号の説明】
【００３８】
１０、２０、３０、４０・・・壁紙
１・・・基材
２・・・粘着層又は吸着層
３・・・印刷インク
４・・・発泡合成樹脂
５ａ、５ｂ・・・発泡合成樹脂層
Ａ１、Ａ２、Ａ３、Ａ４・・・装飾層
【図１】
2016069854.tif 000004
【図２】
2016069854.tif 000005
【図３】
2016069854.tif 000006
【図４】
2016069854.tif 000007
【手続補正書】
【提出日】平成27年8月24日(2015.8.24)
【手続補正１】
【補正対象書類名】明細書
【補正対象項目名】００２７
【補正方法】変更
【補正の内容】
【００２７】
使用素材
［基材］
Ａ：重量が１４７ｇ／ｍ２、引張強度が５．４ｋｇｆ／１．５ｃｍ、水中伸度が０％、通気度が３３８μｍ／（Ｐａ・ｓ）のフリース紙
Ｂ：重量が８５ｇ／ｍ２、引張強度が７．３ｋｇｆ／１．５ｃｍ、水中伸度が０．６％、通気度が６７．７μｍ／（Ｐａ・ｓ）のフリース紙
Ｃ：重量が７５ｇ／ｍ２、引張強度が２．９ｋｇｆ／１．５ｃｍ、水中伸度が１．７％、通気度が１５．７μｍ／（Ｐａ・ｓ）のパルプ紙
［粘着層又は吸着層］
ａ：アクリル系粘着剤からなり、０．５ｋｇ／３ｃｍの剥離強度を有する吸着層
ｂ：アクリル系粘着剤からなり、０．５ｋｇ／３ｃｍの剥離強度を有する粘着層
ｃ：アクリル系粘着剤からなり、１．４ｋｇ／３ｃｍの剥離強度を有する粘着層
［装飾層］
α：水性インクからなる印刷インク
β：塩化ビニル樹脂からなる発泡合成樹脂